ПРОМЕЖУТОЧНАЯ ПЛЕНКА ДЛЯ ЛАМИНИРОВАННОГО СТЕКЛА И ЛАМИНИРОВАННОЕ СТЕКЛО
INTERMEDIATE FILM FOR LAMINATED GLASS  AND LAMINATED GLASS

Область техники, к которой относится изобретение
[0001] Настоящее изобретение относится к межслойной пленке для ламинированного стекла, используемой для ламинированного стекла. Кроме того, настоящее изобретение относится к ламинированному стеклу, полученному с помощью межслойной пленки для ламинированного стекла.
Уровень техники
[0002] Поскольку ламинированное стекло генерирует только небольшое количество рассеивающихся фрагментов стекла, даже когда подвергается воздействию внешнего удара и разрушается, ламинированное стекло является превосходным по безопасности. Как таковое, ламинированное стекло широко используется для автомобилей, железнодорожных транспортных средств, самолетов, кораблей, зданий, и тому подобное. Ламинированное стекло получают посредством заключения межслойной пленки для ламинированного стекла между парой стеклянных пластин.
[0003] В качестве одного из примеров межслойной пленки для ламинированного стекла, Патентный документ 1 описывает ниже межслойную пленку, имеющую низкую тенденцию к пожелтению, имеющую высокий коэффициент пропускания для УФ-A излучения и видимого света и имеющую низкий коэффициент пропускания для УФ-B излучения. Эта межслойная пленка содержит поливинилацеталь, пластификатор и соединение на основе оксанилида в качестве поглотителя УФ излучения. Кроме того, Патентный документ 1 описывает, что межслойная пленка может содержать неароматический стабилизатор света типа HAS/HALS/NOR-HALS.
[0004] Патентный документ 2 описывает ниже межслойную пленку, которая имеет высокие характеристики блокирования ультрафиолетового излучения и способна поддерживать оптическое качество в течение продолжительного периода времени. Эта межслойная пленка содержит полимерный слой. Полимерный слой содержит агент на основе оксида вольфрама и, по меньшей мере, один вид молекул из молекулы, имеющей бензотриазольную группу, и соли многовалентного металла.
[0005] Патентный документ 3 описывает ниже межслойную пленку, с помощью которой могут быть улучшены звукоизолирующие свойства в области высоких частот для ламинированного стекла в широком диапазоне температур. Эта межслойная пленка снабжена первым слоем, содержащим поливинилацеталевую смолу и пластификатор, вторым слоем, наслоенным на первую поверхность первого слоя и содержащим поливинилацеталевую смолу и пластификатор, и третьим слоем, наслоенным на вторую поверхность противоположную первой поверхности первого слоя и содержащим поливинилацеталевую смолу и пластификатор. В этой межслойной пленке, содержание гидроксила поливинилацеталевойсмолы, содержащейся в первом слое, ниже, чем каждое содержание гидроксила поливинилацеталевых смол, содержащихся во втором и третьем слоях, и отношение толщины первого слоя к общей толщине второго и третьего слоя равно или меньше, чем 0,14. Кроме того, Патентный документ 3 описывает, что может быть получено ламинированное стекло, в котором может подавляться генерирование пенообразования и рост пузырьков.
Документы предшествующего уровня техники
Патентные документы
[0006] Патентный документ 1: US 2012/0052310 A1
Патентный документ 2: US 2009/0035583 A1
Патентный документ 3: WO 2012/043816 A1
Сущность изобретения
Проблемы, которые должны решать
[0007] В крайней части листа из ламинированного стекла, полученного с помощью обычной межслойной пленки, иногда генерируется зазор. В частности, этот зазор легко генерируется, когда на лист ламинированного стекла воздействует свет, тепло, и так далее. Этот зазор представляет собой часть углубления, формирующегося из-за отсутствия межслойной пленки в крайней части листа из ламинированного стекла. Этот зазор отличается от вспененного продукта, генерируемого из-за пенообразования, как описано в Патентном документе 3.
[0008] Когда зазор генерируется в крайней части листа из ламинированного стекла, ухудшается внешний вид ламинированного стекла и понижается усилие адгезии между межслойной пленкой и стеклянной пластиной или чем-то подобным.
[0009] Кроме того, когда лист ламинированного стекла получают с помощью обычной межслойной пленки, величина показателя пожелтения (YI), измеренного в крайней части листа из ламинированного стекла, иногда увеличивается.
[0010] Целью настоящего изобретения является создание межслойной пленки для ламинированного стекла, в которой сложно генерировать зазор в крайней части листа из ламинированного стекла и может подавляться повышение величины YI, измеренное в крайней части листа из ламинированного стекла. Кроме того, настоящее изобретение также имеет целью создание ламинированного стекла, полученного с помощью межслойной пленки для ламинированного стекла.
Средства решения проблем
[0011] В соответствии с широким аспектом настоящего изобретения, предлагается межслойная пленка для ламинированного стекла, имеющая однослойную структуру или двух- или многослойную структуру, содержащая поливинилацеталевую смолу, пластификатор, светостабилизатор из стерически затрудненных аминов и ингибитор окисления, содержащий фосфор, в межслойной пленке в целом.
[0012] В одном из конкретных аспектов межслойной пленки для ламинированного стекла в соответствии с настоящим изобретением, межслойная пленка для ламинированного стекла представляет собой межслойную пленку для ламинированного стекла, имеющую однослойную структуру или двух- или многослойную структуру, где предлагается только первый слой, который содержит поливинилацеталевую смолу, пластификатор, светостабилизатор из стерически затрудненных аминов и ингибитор окисления, содержащий фосфор, или предлагаются первый слой, содержащий поливинилацеталевую смолу и пластификатор, и второй слой, расположенный на первой стороне поверхности первого слоя и содержащий поливинилацеталевую смолу и пластификатор, третий слой, расположенный на второй стороне поверхности противоположной первой стороне поверхности первого слоя и содержащий поливинилацеталевую смолу и пластификатор, предлагается или не предлагается, по меньшей мере, один слой из первого слоя, второго слоя и третьего слоя, содержит светостабилизатор из стерически затрудненных аминов и, по меньшей мере, один слой из первого слоя, второго слоя и третьего слоя содержит ингибитор окисления, содержащий фосфор.
[0013] В одном из конкретных аспектов межслойной пленки для ламинированного стекла в соответствии с настоящим изобретением, межслойная пленка для ламинированного стекла представляет собой межслойную пленку для ламинированного стекла, имеющую структуру из двух или более слоев, где предлагается первый слой, содержащий поливинилацеталевую смолу и пластификатор, и второй слой, расположенный на первой стороне поверхности первого слоя и содержащий поливинилацеталевую смолу и пластификатор, третий слой, расположенный на второй стороне поверхности противоположной первой стороне поверхности первого слоя и содержащий поливинилацеталевую смолу и пластификатор, предлагается или не предлагается, по меньшей мере, один слой из первого слоя, второго слоя и третьего слоя содержит светостабилизатор из стерически затрудненных аминов, и, по меньшей мере, один слой из первого слоя, второго слоя и третьего слоя содержит ингибитор окисления, содержащий фосфор.
[0014] В одном из конкретных аспектов межслойной пленки для ламинированного стекла в соответствии с настоящим изобретением, межслойная пленка для ламинированного стекла представляет собой межслойную пленку для ламинированного стекла, имеющую структуру, состоящую из трех или более слоев, где предлагаются первый слой, содержащий поливинилацеталевую смолу и пластификатор, и второй слой, расположенный на первой стороне поверхности первого слоя и содержащий поливинилацеталевую смолу и пластификатор, предлагается третий слой, расположенный на второй стороне поверхности противоположной первой стороне поверхности первого слоя и содержащий поливинилацеталевую смолу и пластификатор, по меньшей мере, один слой из первого слоя, второго слоя и третьего слоя содержит светостабилизатор из стерически затрудненных аминов и, по меньшей мере, один слой из первого слоя, второго слоя и третьего слоя содержит ингибитор окисления, содержащий фосфор.
[0015] В одном из конкретных аспектов межслойной пленки для ламинированного стекла в соответствии с настоящим изобретением, первый слой содержит светостабилизатор из стерически затрудненных аминов и ингибитор окисления, содержащий фосфор.
[0016] В одном из конкретных аспектов межслойной пленки для ламинированного стекла в соответствии с настоящим изобретением, содержание пластификатора, содержащегося в первом слое, по отношению к 100 частям массовым поливинилацеталевой смолы, содержащейся в первом слое, больше, чем содержание пластификатора, содержащегося во втором слое, по отношению к 100 частям массовым поливинилацеталевой смолы, содержащейся во втором слое.
[0017] В одном из конкретных аспектов межслойной пленки для ламинированного стекла в соответствии с настоящим изобретением, поливинилацеталевая смола, содержащаяся в первом слое, получается посредством ацетализации поливинилового спирта, имеющего среднюю степеньполимеризации, равную или большую, чем 1500.
[0018] В одном из конкретных аспектов межслойной пленки для ламинированного стекла в соответствии с настоящим изобретением, степень ацетилирования поливинилацеталевой смолы, содержащейся в первом слое, равна или больше, чем 0,1% молярного и равна или меньше, чем 25% молярных, и содержание гидроксила поливинилацеталевой смолы, содержащейся в первом слое, равно или больше, чем 20% молярных и меньше, чем 30% молярных.
[0019] В одном из конкретных аспектов межслойной пленки для ламинированного стекла в соответствии с настоящим изобретением, первый слой имеет температуру стеклования, которая равна или меньше, чем 30°C.
[0020] В одном из конкретных аспектов межслойной пленки для ламинированного стекла в соответствии с настоящим изобретением, межслойная пленка дополнительно содержит ингибитор окисления, содержащий фенольный скелет, в межслойной пленке в целом.
[0021] В одном из конкретных аспектов межслойной пленки для ламинированного стекла в соответствии с настоящим изобретением, первый слой дополнительно содержит ингибитор окисления, содержащий фенольный скелет.
[0022] В одном из конкретных аспектов межслойной пленки для ламинированного стекла в соответствии с настоящим изобретением, ингибитор окисления, содержащий фенольный скелет, имеет молекулярную массу, равную или большую, чем 250.
[0023] В одном из конкретных аспектов межслойной пленки для ламинированного стекла в соответствии с настоящим изобретением, межслойная пленка для ламинированного стекла используется для получения ламинированного стекла для автомобиля.
[0024] В соответствии с широким аспектом настоящего изобретения, предлагается ламинированное стекло, содержащее первый элемент ламинированного стекла, второй элемент ламинированного стекла и межслойную пленку для ламинированного стекла, где межслойная пленка для ламинированного стекла, располагается между первым элементом ламинированного стекла и вторым элементом ламинированного стекла.
Воздействие изобретения
[0025] Поскольку межслойная пленка для ламинированного стекла в соответствии с настоящим изобретением имеет однослойную структуру или двух- или многослойную структуру и содержит поливинилацеталевую смолу, пластификатор, светостабилизатор из стерически затрудненных аминов и ингибитор окисления, содержащий фосфор, в межслойной пленке в целом, сложно генерировать зазор в крайней части листа из ламинированного стекла, полученного с помощью межслойной пленки для ламинированного стекла в соответствии с настоящим изобретением, и повышение величины YI, измеренное в крайней части листа из ламинированного стекла, может подавляться.
Краткое описание чертежей
[0026] [Фиг.1] Фиг.1 представляет собой вид в поперечном сечении с частичным вырывом, схематически показывающий межслойную пленку для ламинированного стекла в соответствии с одним из вариантов осуществления настоящего изобретения.
[Фиг.2] Фиг.2 представляет собой вид в поперечном сечении с частичным вырывом, схематически показывающий межслойную пленку для ламинированного стекла в соответствии с другим вариантом осуществления настоящего изобретения.
[Фиг.3] Фиг.3 представляет собой вид в поперечном сечении с частичным вырывом, схематически показывающий пример ламинированного стекла, полученного с помощью межслойной пленки для ламинированного стекла, показанного на Фиг.1
Способ (способы) осуществления изобретения
[0027] Ниже, настоящее изобретение будет описываться со ссылками на чертежи на основе конкретных вариантов осуществления и примеров настоящего изобретения.
[0028] Фиг.1 показывает межслойную пленку для ламинированного стекла в соответствии с одним из вариантов осуществления настоящего изобретения, схематически представленную как вид в поперечном сечении с частичным вырывом.
[0029] Межслойная пленка 1, показанная на Фиг.1, представляет собой многослойную межслойную пленку, имеющую структуру из двух или более слоев. Межслойная пленка 1 используется для получения ламинированного стекла. Межслойная пленка 1 представляет собой межслойную пленку для ламинированного стекла. Межслойная пленка 1 снабжена первым слоем 2, вторым слоем 3, расположенным на первой стороне поверхности 2a первого слоя 2, и третьим слоем 4, расположенным на второй стороне поверхности 2b противоположной первой поверхности 2a первого слоя 2. Второй слой 3 наслаивается на первую поверхность 2a первого слоя 2. Третий слой 4 наслаивается на вторую поверхность 2b первого слоя 2. Первый слой 2 представляет собой промежуточный слой. Например, второй слой 3 и третий слой 4 представляют собой защитные слои и представляют собой слои поверхности в настоящем варианте осуществления. Первый слой 2 располагается между вторым слоем 3 и третьим слоем 4, между которыми он должен быть заключен. Соответственно, межслойная пленка 1 имеет многослойную структуру, в которой второй слой 3, первый слой 2 и третий слой 4 наслаиваются именно в этом порядке.
[0030] Является предпочтительным, чтобы поверхность 3a на стороне противоположной стороне первого слоя 2 второго слоя 3 представляла собой поверхность, на которую наслаивается элемент ламинированного стекла. Является предпочтительным, чтобы поверхность 4a на стороне противоположной стороне первого слоя 2 третьего слоя 4 представляла собой поверхность, на которую наслаивается элемент ламинированного стекла.
[0031] Другие слои могут располагаться между первым слоем 2 и вторым слоем 3 и между первым слоем 2 и третьим слоем 4, соответственно. Является предпочтительным, чтобы каждый слой из второго слоя 3 и третьего слоя 4 непосредственно наслаивался на первый слой 2. Примеры других слоев включают слой, содержащий термопластичную смолу, такую как поливинилацеталевая смола, и слой, содержащий полиэтилентерефталат, и тому подобное.
[0032] Относительно межслойной пленки 1, межслойная пленка 1 в целом содержит поливинилацеталевую смолу, пластификатор, светостабилизатор из стерически затрудненных аминов и ингибитор окисления, содержащий фосфор. То есть, по меньшей мере, один слой из первого слоя 2, второго слоя 3 и третьего слоя 4 содержит поливинилацеталевую смолу, содержит пластификатор, содержит светостабилизатор из стерически затрудненных аминов, и содержит ингибитор окисления, содержащий фосфор.
[0033] Фиг.2 показывает межслойную пленку для ламинированного стекла в соответствии с другим вариантом осуществления настоящего изобретения, схематически представленную как вид в поперечном сечении с частичным вырывом.
[0034] Межслойная пленка 31, показанная на Фиг.2, представляет собой однослойную межслойную пленку, имеющую однослойную структуру. Межслойная пленка 31 представляет собой первый слой. Межслойная пленка 31 используется для получения ламинированного стекла. Межслойная пленка 31 представляет собой межслойную пленку для ламинированного стекла. Межслойная пленка 31 содержит поливинилацеталевую смолу, пластификатор, светостабилизатор из стерически затрудненных аминов и ингибитор окисления, содержащий фосфор.
[0035] Поскольку межслойные пленки 1, 31, каждая, снабжены описанной выше конфигурацией, сложно генерировать зазор в крайней части листа из ламинированного стекла, полученного с помощью каждой из межслойных пленок 1, 31, и может подавляться повышение величины YI, измеренное в крайней части листа из ламинированного стекла. В межслойной пленке 1, даже когда ламинированное стекло, полученное с помощью межслойной пленки 1, облучается светом в течение продолжительного периода времени и ламинированное стекло получает возможность стоять при высокой температуре в течение продолжительного периода времени, сложно генерировать зазор в крайней части листа из ламинированного стекла. Кроме того, даже когда ламинированное стекло, полученное с помощью каждой из межслойных пленок 1, 31, получает возможность стоять при высокой температуре в течение продолжительного периода времени, повышение величины YI может подавляться. Зазор представляет собой часть углубления межслойной пленки, сформированную из-за ее отсутствия внутри нее в крайней части листа из ламинированного стекла. Например, межслойная пленка втягивается внутрь и формируется часть углубления.
[0036] Межслойная пленка может представлять собой однослойную межслойную пленку, состоящую только из первого слоя, и может представлять собой многослойную межслойную пленку для ламинированного стекла, содержащую первый слой. Межслойная пленка может представлять собой межслойную пленку, снабженную, по меньшей мере, первым слоем и вторым слоем (эта межслойная пленка снабжена или не снабжена третьим слоем). Межслойная пленка может снабжаться первым слоем, вторым слоем и третьим слоем.
[0037] В межслойной пленке 1, каждый слой из второго слоя 3 и третьего слоя 4 наслаивается на каждую из обеих лицевых сторон первого слоя 2. Второй слой должен располагаться только на первой стороне поверхности первого слоя. Второй слой располагается на первой стороне поверхности первого слоя и третий слой не должен располагаться на второй стороне поверхности первого слоя. Однако является предпочтительным, чтобы второй слой располагался на первой стороне поверхности первого слоя и третий слой располагался на второй стороне поверхности первого слоя. Посредством расположения третьего слоя на второй стороне поверхности первого слоя, дополнительно улучшаются свойства при манипуляциях межслойной пленки и стойкость к проникновению для ламинированного стекла. Кроме того, еще сложнее генерировать зазор в крайней части листа из ламинированного стекла, и можетдополнительно подавляться повышение величины YI, измеренное в крайней части листа из ламинированного стекла. Кроме того, на поверхностях обеих сторон межслойной пленки можно регулировать адгезивность по отношению к элементу ламинированного стекла, и тому подобное. В случае, когда третий слой отсутствует, адгезивность наружной поверхности второго слоя межслойной пленки по отношению к элементу ламинированного стекла можно регулировать.
[0038] Является предпочтительным, чтобы межслойная пленка (Конфигурация 1) снабжалась только первым слоем, содержащим поливинилацеталевую смолу, пластификатор, светостабилизатор из стерически затрудненных аминов и ингибитор окисления, содержащий фосфор, или (Конфигурация 2) снабжалась первым слоем, содержащим поливинилацеталевую смолу и пластификатор, и вторым слоем, расположенным на первой стороне поверхности первого слоя и содержащим поливинилацеталевую смолу и пластификатор, и снабжалась или не снабжалась третьим слоем, расположенным на второй стороне поверхности противоположной первой стороне поверхности первого слоя и содержащим поливинилацеталевую смолу и пластификатор, по меньшей мере, один слой из первого слоя, второго слоя и третьего слоя содержит светостабилизатор из стерически затрудненных аминов и, по меньшей мере, один слой из первого слоя, второго слоя и третьего слоя содержит ингибитор окисления, содержащий фосфор.
[0039] Конфигурация 2 включает следующую далее конфигурацию 2-1 и следующую далее конфигурацию 2-2, и является предпочтительным, чтобы конфигурация 2 представляла собой следующую далее конфигурацию 2-1 или следующую далее конфигурацию 2-2.
[0040] (Конфигурация 2-1) Межслойная пленка снабжена первым слоем, содержащим поливинилацеталевую смолу и пластификатор, и вторым слоем, расположенным на первой стороне поверхности первого слоя и содержащим поливинилацеталевую смолу и пластификатор, и не снабжена третьим слоем, расположенным на второй стороне поверхности противоположной первой стороне поверхности первого слоя и содержащим поливинилацеталевую смолу и пластификатор, по меньшей мере, один слой из первого слоя и второго слоя содержит светостабилизатор из стерически затрудненных аминов и, по меньшей мере, один слой из первого слоя и второго слоя содержит ингибитор окисления, содержащий фосфор.
[0041] (Конфигурация 2-2) Межслойная пленка снабжена первым слоем, содержащим поливинилацеталевую смолу и пластификатор, вторым слоем, расположенным на первой стороне поверхности первого слоя и содержащим поливинилацеталевую смолу и пластификатор, и третьим слоем, расположенным на второй стороне поверхности противоположной первой стороне поверхности первого слоя и содержащим поливинилацеталевую смолу и пластификатор, по меньшей мере, один слой из первого слоя, второго слоя и третьего слоя содержит светостабилизатор из стерически затрудненных аминов и, по меньшей мере, один слой из первого слоя, второго слоя и третьего слоя содержит ингибитор окисления, содержащий фосфор.
[0042] Межслойная пленка может удовлетворять требованию для Конфигурации 1 и может удовлетворять требованию для Конфигурации 2. Является предпочтительным, чтобы межслойная пленка удовлетворяла требованию для Конфигурации 2. Межслойная пленка может удовлетворять требованию для Конфигурации 2-1 и может удовлетворять требованию для Конфигурации 2-2. Является предпочтительным, чтобы межслойная пленка удовлетворяла требованию для конфигурации 2-2.
[0043] С точки зрения дополнительного повышения стойкости к проникновению для ламинированного стекла, полученного с помощью межслойной пленки, является предпочтительным, чтобы первый слой содержал поливинилацеталевую смолу и является предпочтительным, чтобы первый слой содержал пластификатор. С точки зрения дополнительного повышения стойкости к проникновению для ламинированного стекла, полученного с помощью межслойной пленки, является предпочтительным, чтобы второй слой содержал поливинилацеталевую смолу и является предпочтительным, чтобы второй слой содержал пластификатор. С точки зрения дополнительного повышения стойкости к проникновению для ламинированного стекла, полученного с помощью межслойной пленки, является предпочтительным, чтобы третий слой содержал поливинилацеталевую смолу и является предпочтительным, чтобы третий слой содержал пластификатор. Кроме того, когда предоставляется возможность третьему слою для включения поливинилацеталевой смолы и пластификатора, еще сложнее генерировать зазор в крайней части листа из ламинированного стекла, и повышение величины YI, измеренное в крайней части листа из ламинированного стекла, может дополнительно подавляться.
[0044] Является предпочтительным, чтобы каждый слой из первого слоя и второго слоя содержал поливинилацеталевую смолу и пластификатор. Является предпочтительным, чтобы каждый слой из первого слоя, второго слоя и третьего слоя содержал поливинилацеталевую смолу и пластификатор. В случае, когда первый слой не содержит светостабилизатора из стерически затрудненных аминов и ингибитора окисления, содержащего фосфор, второй слой может содержать светостабилизатор из стерически затрудненных аминов или ингибитор окисления, содержащий фосфор, второй слой может содержать светостабилизатор из стерически затрудненных аминов и третий слой может содержать ингибитор окисления, содержащий фосфор, и кроме того, второй слой может содержать ингибитор окисления, содержащий фосфор, и третий слой может содержать светостабилизатор из стерически затрудненных аминов.
[0045] Ниже, будут описаны подробности относительно первого слоя (включая однослойную межслойную пленку), второго слоя и третьего слоя, которые составляют межслойную пленку для ламинированного стекла в соответствии с настоящим изобретением, и подробности относительно каждого ингредиента, содержащегося в первом, втором и третьем слое.
[0046] (Поливинилацеталевая смола)
Является предпочтительным, чтобы первый слой (содержащий однослойную межслойную пленку) содержал поливинилацеталевую смолу (ниже может описываться как поливинилацеталевая смола (1)). Является предпочтительным, чтобы второй слой содержал поливинилацеталевую смолу (ниже может описываться как поливинилацеталевая смола (2)). Является предпочтительным, чтобы третий слой содержал поливинилацеталевую смолу (ниже может описываться как поливинилацеталевая смола (3)). Поливинилацеталевая смола (1), поливинилацеталевая смола (2) и поливинилацеталевая смола (3) могут быть одинаковыми или отличаться друг от друга. Может отдельно использоваться один вид каждой смолы из поливинилацеталевой смолы (1), поливинилацеталевой смолы (2) и поливинилацеталевой смолы (3), и могут использоваться в сочетании два или более ее видов.
[0047] Например, поливинилацеталевая смола может быть получена посредством ацетализации поливинилового спирта с помощью альдегида. Например, поливиниловый спирт получают посредством сапонификации поливинилацетата. Степень сапонификации поливинилового спирта, как правило, попадает в пределы от 70 до 99,9% молярных.
[0048] Средняя степень полимеризации поливинилового спирта предпочтительно равна или больше, чем 200, более предпочтительно, равна или больше, чем 500, еще более предпочтительно, равна или больше, чем 1500, еще более предпочтительно, равна или больше, чем 1600, особенно предпочтительно, равна или больше, чем 2600, наиболее предпочтительно, равна или больше, чем 2700, предпочтительно, равна или меньше, чем 5000, более предпочтительно, равна или меньше, чем 4000, и еще более предпочтительно, равна или меньше, чем 3500. Когда средняя степень полимеризации равна или больше, чем указанный выше нижний предел, стойкость к проникновению для ламинированного стекла дополнительно повышается. Когда средняя степень полимеризации равна или меньше, чем указанный выше верхний предел, формирование межслойной пленки облегчается. В частности, когда средняя степень полимеризации поливинилового спирта равна или больше, чем 1500, можно предотвратить ухудшение внешнего вида ламинированного стекла из-за плохой дегазации.
[0049] Средняя степень полимеризации поливинилового спирта определяется с помощью способа в соответствии с JIS K6726 "Testing methods for polyvinyl alcohol".
[0050] Количество атомов углерода ацеталевой группы, содержащихся в поливинилацеталевой смоле не является как-либо ограниченным. Альдегид, используемый во время получения поливинилацеталевой смолы, не является как-либо ограниченным. Является предпочтительным, чтобы количество атомов углерода ацеталевой группы в поливинилацеталевой смоле находилось в пределах от 3 до 5 и является предпочтительным, чтобы количество атомов углерода ацеталевой группы составляло 3 или 4. Когда количество атомов углерода ацеталевой группы в поливинилацеталевой смоле равно или больше, чем 3, температура стеклования межслойной пленки понижается в достаточной степени.
[0051] Альдегид не является как-либо ограниченным. Как правило, в качестве альдегида, соответствующим образом используется альдегид с 1-10 атомами углерода. Примеры альдегида с 1-10 атомами углерода включают формальдегид, ацетальдегид, пропиональдегид, н-бутиральдегид, изобутиральдегид, н-валеральдегид, 2-этилбутиральдегид, н-гексилальдегид, н-октилальдегид, н-нонилальдегид, н-децилальдегид, бензальдегид и тому подобное. Среди них, пропиональдегид, н-бутиральдегид, изобутиральдегид, н-гексилальдегид или н-валеральдегид является предпочтительным, пропиональдегид, н-бутиральдегид или изобутиральдегид является более предпочтительным и н-бутиральдегид является еще более предпочтительным. Один вид альдегида может использоваться отдельно, и два или более их видов могут использоваться в сочетании.
[0052] Содержание гидроксила (количество гидроксильных групп) поливинилацеталевой смолы (1) предпочтительно равно или больше, чем 17% молярных, более предпочтительно, равно или больше, чем 20% молярных, еще более предпочтительно, равно или больше, чем 22% молярных, предпочтительно, равно или меньше, чем 30% молярных, более предпочтительно, меньше, чем 27% молярных, еще более предпочтительно, равно или меньше, чем 26% молярных, и особенно предпочтительно, равно или меньше, чем 25% молярных. Когда содержание гидроксила равно или больше, чем указанный выше нижний предел, дополнительно увеличивается усилие адгезии межслойной пленки. В частности, когда содержание гидроксила поливинилацеталевой смолы (1) равно или больше, чем 20% молярных, смола обладает высокой реакционной эффективностью и является превосходной по производительности, и кроме того, когда оно меньше, чем 27% молярных, дополнительно улучшаются звукоизолирующие свойства ламинированного стекла. Кроме того, когда содержание гидроксила равно или меньше, чем указанный выше верхний предел, повышается гибкость межслойной пленки и облегчаются манипуляции с межслойной пленкой.
[0053] Содержание гидроксила каждой смолы из поливинилацеталевой смолы (2) и поливинилацеталевой смолы (3) предпочтительно равно или больше, чем 25% молярных, более предпочтительно, равно или больше, чем 28% молярных, предпочтительно, равно или меньше, чем 35% молярных, и более предпочтительно, равно или меньше, чем 32% молярных. Когда содержание гидроксила равно или больше, чем указанный выше нижний предел, дополнительно увеличивается усилие адгезии межслойной пленки. Кроме того, когда содержание гидроксила равно или меньше, чем указанный выше верхний предел, повышается гибкость межслойной пленки и облегчаются манипуляции с межслойной пленкой.
[0054] Содержание гидроксила поливинилацеталевой смолы представляет собой величину, выражающую молярную долю, определяемую посредством деления количества этиленовых групп, с которыми связана гидроксильная группа, на общее количество этиленовых групп в главной цепи, выраженную как проценты. Например, количество этиленовых групп, с которыми связана гидроксильная группа, для определения, может измеряться в соответствии с JIS K6726 "Testing methods for polyvinyl alcohol".
[0055] Степень ацетилирования (количество ацетильных групп) поливинилацеталевой смолы (1) предпочтительно равна или больше, чем 0,01% молярного, более предпочтительно, равна или больше, чем 0,1% молярного, еще более предпочтительно, равна или больше, чем 7% молярных, еще более предпочтительно, равна или больше, чем 9% молярных, предпочтительно, равна или меньше, чем 30% молярных, более предпочтительно, равна или меньше, чем 25% молярных, и еще более предпочтительно, равна или меньше, чем 15% молярных. Когда степень ацетилирования равна или больше, чем указанный выше нижний предел, повышается совместимость между поливинилацеталевой смолой и пластификатором. Когда степень ацетилирования равна или меньше, чем указанный выше верхний предел, повышается влагостойкость межслойной пленки и ламинированного стекла. В частности, когда степень ацетилирования поливинилацеталевой смолы (1) равна или больше, чем 0,1% молярного и равна или меньше, чем 25% молярных, ламинированное стекло является еще более превосходным по стойкости к проникновению.
[0056] Степень ацетилирования каждой смолы из поливинилацеталевой смолы (2) и поливинилацеталевой смолы (3) предпочтительно равна или больше, чем 0,01% молярного, более предпочтительно, равна или больше, чем 0,5% молярного, предпочтительно, равна или меньше, чем 10% молярных, и более предпочтительно, равна или меньше, чем 2% молярных. Когда степень ацетилирования равна или больше, чем указанный выше нижний предел, повышается совместимость между поливинилацеталевой смолой и пластификатором. Когда степень ацетилирования равна или меньше, чем указанный выше верхний предел, повышается влагостойкость межслойной пленки и ламинированного стекла.
[0057] Степень ацетилирования представляет собой величину, выражающую молярную долю, определяемую посредством деления величины, полученной посредством вычитания количества этиленовых групп, с которыми связана ацеталевая группа, и количества этиленовых групп, с которыми связана гидроксильная группа, из общего количества этиленовых групп в главной цепи, на общее количество этиленовых групп в главной цепи, выраженное как проценты. Например, количество этиленовых групп, с которыми связана ацеталевая группа, может измеряться в соответствии с JIS K6728 "Testing methods for polyvinyl butyral".
[0058] Степень ацетализации поливинилацеталевой смолы (1) (степень бутирализации в случае поливинилбутиралевой смолы) предпочтительно равна или больше, чем 47% молярных, более предпочтительно, равна или больше, чем 60% молярных, предпочтительно, равна или меньше, чем 80% молярных, и более предпочтительно, равна или меньше, чем 70% молярных. Когда степень ацетализации равна или больше, чем указанный выше нижний предел, повышается совместимость между поливинилацеталевой смолой и пластификатором. Когда степень ацетализации равна или меньше, чем указанный выше верхний предел, время реакции необходимое для получения поливинилацеталевой смолы сокращается.
[0059] Cтепень ацетализации каждой смолы из поливинилацеталевой смолы (2) и поливинилацеталевой смолы (3) (степень бутирализации в случае поливинилбутиралевой смолы) предпочтительно равна или больше, чем 55% молярных, более предпочтительно, равна или больше, чем 67% молярных, предпочтительно, равна или меньше, чем 75% молярных, и более предпочтительно, равна или меньше, чем 71% молярный. Когда степень ацетализации равна или больше, чем указанный выше нижний предел, повышается совместимость между поливинилацеталевой смолой и пластификатором. Когда степень ацетализации равна или меньше, чем указанный выше верхний предел, время реакции необходимое для получения поливинилацеталевой смолы сокращается.
[0060] Степень ацетализации представляет собой величину, выражающую молярную долю, определяемую посредством деления количества этиленовых групп, с которыми связана ацеталевая группа, на общее количество этиленовых групп в главной цепи, выраженные как проценты. Степень ацетализации может быть вычислена с помощью способа в соответствии с JIS K6728 "Testing methods for polyvinyl butyral".
[0061] Является предпочтительным, чтобы содержание гидроксила (количество гидроксильных групп), степень ацетализации (степень бутирализации) и степень ацетилирования вычислялись из результатов, измеренных с помощью способа в соответствии с JIS K6728 "Testing methods for polyvinyl butyral". Однако можно использовать измерение согласно ASTM D1396-92 или JIS K6728. В случае, когда поливинилацеталевая смола представляет собой поливинилбутиралевую смолу, содержание гидроксила (количество гидроксильных групп), степень ацетализации (степень бутирализации) и степень ацетилирования можно вычислять из результатов, измеренных с помощью способа в соответствии с JIS K6728 "Testing methods for polyvinyl butyral".
[0062] С точки зрения дополнительного повышения стойкости к проникновению для ламинированного стекла, является предпочтительным, чтобы поливинилацеталевая смола (1) представляла собой поливинилацеталевую смолу (A) со степенью ацетилирования (a) равной или меньшей, чем 8% молярных и степенью ацетализации (a) равной или большей, чем 66% молярных или поливинилацеталевую смолу (B) со степенью ацетилирования (b) больше, чем 8% молярных. Поливинилацеталевая смола (1) может представлять собой поливинилацеталевую смолу (A) и может представлять собой поливинилацеталевую смолу (B).
[0063] Степень ацетилирования (a) поливинилацеталевой смолы (A) равна или меньше, чем 8% молярных, предпочтительно, равна или меньше, чем 7,5% молярных, более предпочтительно, равна или меньше, чем 7% молярных, еще более предпочтительно, равна или меньше, чем 6,5% молярных, особенно предпочтительно, равна или меньше, чем 6% молярных, предпочтительно, равна или больше, чем 0,1% молярного, более предпочтительно, равна или больше, чем 0,5% молярного, еще более предпочтительно, равна или больше, чем 0,8% молярного, особенно предпочтительно, равна или больше, чем 1% молярный, а наиболее предпочтительно, больше, чем 5% молярных. Когда степень ацетилирования (a) равна или меньше, чем указанный выше верхний предел и равна или больше, чем указанный выше нижний предел, перенос пластификатора может легко контролироваться и дополнительно улучшаются звукоизолирующие свойства ламинированного стекла.
[0064] Cтепень ацетализации (a) поливинилацеталевой смолы (A) равна или больше, чем 66% молярных, предпочтительно, равна или больше, чем 70% молярных, более предпочтительно, равна или больше, чем 70,5% молярных, еще более предпочтительно, равна или больше, чем 71% молярный, особенно предпочтительно, равна или больше, чем 71,5% молярных, наиболее предпочтительно, равна или больше, чем 72% молярных, предпочтительно, равна или меньше, чем 85% молярных, более предпочтительно, равна или меньше, чем 83% молярных, еще более предпочтительно, равна или меньше, чем 81% молярный, и особенно предпочтительно, равна или меньше, чем 79% молярных. Когда степень ацетализации (a) равна или больше, чем указанный выше нижний предел, дополнительно улучшаются звукоизолирующие свойства ламинированного стекла. Когда степень ацетализации (a) равна или меньше, чем указанный выше верхний предел, время реакции необходимое для получения поливинилацеталевой смолы (A) может быть сокращено.
[0065] Содержание гидроксила (a) поливинилацеталевой смолы (A) предпочтительно равно или больше, чем 16% молярных, более предпочтительно, равно или больше, чем 18% молярных, еще более предпочтительно, равно или больше, чем 19% молярных, особенно предпочтительно, равно или больше, чем 20% молярных, наиболее предпочтительно, равно или больше, чем 21% молярный, предпочтительно, равно или меньше, чем 31% молярный, более предпочтительно, равно или меньше, чем 30% молярных, еще более предпочтительно, равно или меньше, чем 29% молярных, особенно предпочтительно, равно или меньше, чем 28% молярных, а наиболее предпочтительно, равно или меньше, чем 26% молярных. Когда содержание гидроксила (a) равно или больше, чем указанный выше нижний предел, дополнительно повышается усилие адгезии первого слоя. Когда содержание гидроксила (a) равно или меньше, чем указанный выше верхний предел, дополнительно улучшаются звукоизолирующие свойства ламинированного стекла.
[0066] Степень ацетилирования (b) поливинилацеталевой смолы (B) больше, чем 8% молярных, предпочтительно, равна или больше, чем 9% молярных, более предпочтительно, равна или больше, чем 9,5% молярных, еще более предпочтительно, равна или больше, чем 10% молярных, особенно предпочтительно, равна или больше, чем 10,5% молярных, предпочтительно, равна или меньше, чем 30% молярных, более предпочтительно, равна или меньше, чем 28% молярных, еще более предпочтительно, равна или меньше, чем 26% молярных, и особенно предпочтительно, равна или меньше, чем 24% молярных. Когда степень ацетилирования (b) равна или больше, чем указанный выше нижний предел, дополнительно улучшаются звукоизолирующие свойства ламинированного стекла. Когда степень ацетилирования (b) равна или меньше, чем указанный выше верхний предел, время реакции необходимое для получения поливинилацеталевой смолы (B) может быть сокращено.
[0067] Cтепень ацетализации (b) поливинилацеталевой смолы (B) предпочтительно равна или больше, чем 50% молярных, более предпочтительно, равна или больше, чем 53% молярных, еще более предпочтительно, равна или больше, чем 55% молярных, особенно предпочтительно, равна или больше, чем 60% молярных, предпочтительно, равна или меньше, чем 80% молярных, более предпочтительно, равна или меньше, чем 78% молярных, еще более предпочтительно, равна или меньше, чем 76% молярных, и особенно предпочтительно, равна или меньше, чем 74% молярных. Когда степень ацетализации (b) равна или больше, чем указанный выше нижний предел, дополнительно улучшаются звукоизолирующие свойства ламинированного стекла. Когда степень ацетилирования (b) равна или меньше, чем указанный выше верхний предел, время реакции необходимое для получения поливинилацеталевой смолы (B) может быть сокращено.
[0068] Содержание гидроксила (b) поливинилацеталевой смолы (B) предпочтительно равно или больше, чем 16% молярных, более предпочтительно, равно или больше, чем 18% молярных, еще более предпочтительно, равно или больше, чем 19% молярных, особенно предпочтительно, равно или больше, чем 20% молярных, наиболее предпочтительно, равно или больше, чем 21% молярный, предпочтительно, равно или меньше, чем 31% молярный, более предпочтительно, равно или меньше, чем 30% молярных, еще более предпочтительно, равно или меньше, чем 29% молярных, особенно предпочтительно, равно или меньше, чем 28% молярных, а наиболее предпочтительно, равно или меньше, чем 26% молярных. Когда содержание гидроксила (b) равно или больше, чем указанный выше нижний предел, дополнительно повышается усилие адгезии первого слоя. Когда содержание гидроксила (b) равно или меньше, чем указанный выше верхний предел, дополнительно улучшаются звукоизолирующие свойства ламинированного стекла.
[0069] Является предпочтительным, чтобы каждая смола из поливинилацеталевой смолы (A) и поливинилацеталевой смолы (B) представляла собой поливинилбутиралевую смолу.
[0070] (Пластификатор)
Является предпочтительным, чтобы первый слой (содержащий однослойную межслойную пленку) содержал пластификатор (ниже может описываться как пластификатор (1)). Является предпочтительным, чтобы второй слой содержал пластификатор (ниже может описываться как пластификатор (2)). Является предпочтительным, чтобы третий слой содержал пластификатор (ниже может описываться как пластификатор (3)). При использовании вместе поливинилацеталевой смолы и пластификатора, усилие адгезии слоя, содержащего поливинилацеталевую смолу и пластификатор, по отношению к элементу ламинированного стекла или к другому слою умеренно улучшается. Пластификатор не является как-либо ограниченным. Пластификатор (1), пластификатор (2) и пластификатор (3) могут быть одинаковыми или отличаться друг от друга. Один вид пластификатора может использоваться отдельно, и два или более их видов могут использоваться в сочетании.
[0071] Примеры пластификатора включают пластификаторы на основе сложных эфиров органических кислот, таких как сложный эфиродноосновнойорганической кислоты и сложный эфир многоосновной органической кислоты, фосфатоорганические пластификаторы, такие как фосфатоорганический пластификатор и фосфитоорганический пластификатор, и тому подобное. Среди них, предпочтительными являются пластификаторы на основе сложных эфиров органических кислот. Является предпочтительным, чтобы пластификатор представлял собой жидкий пластификатор.
[0072] Примеры сложного эфира одноосновной органической кислотой включают сложный эфир гликоля, полученный посредством взаимодействия гликоля с одноосновной органической кислотой, и тому подобное. Примеры гликоля включают триэтиленгликоль, тетраэтиленгликоль, трипропиленгликоль, и тому подобное. Примеры одноосновной органической кислотой включают масляную кислоту, изомасляную кислоту, капроновую кислоту, 2-этилмасляную кислоту, гептеновую кислоту, н-октиловую кислоту, 2-этилгексановую кислоту, н-нониловую кислоту, декановую кислоту, и тому подобное.
[0073] Примеры сложного эфира многоосновной органической кислоты включают сложноэфирные соединения многоосновной органической кислоты и спирта, имеющего линейную или разветвленную структуру из 4-8 атомов углерода, и тому подобное. Примеры многоосновной органической кислоты включают адипиновую кислоту, себациновую кислоту, азелаиновую кислоту, и тому подобное.
[0074] Примеры пластификатора на основе сложных эфиров органических кислот включают триэтиленгликоль ди-2-этилпропаноат, триэтиленгликоль ди-2-этилбутират, триэтиленгликоль ди-2-этилгексаноат, триэтиленгликоль дикаприлат, триэтиленгликоль ди-н-октаноат, триэтиленгликоль ди-н-гептаноат, тетраэтиленгликоль ди-н-гептаноат, дибутилсебацат, диоктилазелат, дибутилкарбитоладипат, этиленгликоль ди-2-этилбутират, 1,3-пропиленгликоль ди-2-этилбутират, 1,4-бутиленгликоль ди-2-этилбутират, диэтиленгликоль ди-2-этилбутират, диэтиленгликоль ди-2-этилгексаноат, дипропиленгликоль ди-2-этилбутират, триэтиленгликоль ди-2-этилпентаноат, тетраэтиленгликоль ди-2-этилбутират, диэтиленгликоль дикаприлат, дигексиладипат, диоктиладипат, гексилциклогексиладипат, смесь гептиладипата и нониладипата, диизонониладипат, диизодециладипат, гептилнониладипат, дибутилсебацат, масляно-модифицированный алкид себациновой кислоты, смесь сложного эфира фосфорной кислоты и сложного эфира адипиновой кислоты, и тому подобное. Можно использовать пластификаторы на основе сложных эфиров органических кислот иных, чем эти. Можно использовать другие сложные эфиры адипиновой кислоты иные, чем описанные выше сложные эфиры адипиновой кислоты.
[0075] Примеры фосфатоорганического пластификатора включают трибутоксиэтилфосфат, изодецилфенилфосфат, триизопропилфосфат, и тому подобное.
[0076] Является предпочтительным, чтобы пластификатор представлял собой пластификатор на основе сложного диэфира, представленного следующей далее формулой (1).
[0077]
[Химическая формула 1]
[0078] В рассмотренной выше формуле (1), R1 и R2, каждый, представляют собой органическую группу с 2-10 атомами углерода, R3 представляет собой этиленовую группу, изопропиленовую группу или н-пропиленовую группу и p представляет собой целое число от 3 до 10. Является предпочтительным, чтобы R1 и R2 в рассмотренной выше формуле (1), каждый, представляли собой органическую группу с 5-10 атомами углерода, и является более предпочтительным, чтобы R1 и R2, каждый, представляли собой органическую группу с 6-10 атомами углерода.
[0079] Является предпочтительным, чтобы пластификатор представлял собой триэтиленгликоль ди-2-этилгексаноат (3GO), триэтиленгликоль ди-2-этилбутират (3GH) или триэтиленгликоль ди-2-этилпропаноат, является более предпочтительным, чтобы пластификатор представлял собой триэтиленгликоль ди-2-этилгексаноат или триэтиленгликоль ди-2-этилбутират, и является еще более предпочтительным, чтобы пластификатор представлял собой триэтиленгликоль ди-2-этилгексаноат.
[0080] Содержание пластификатора (1) по отношению к 100 частям массовым поливинилацеталевой смолы (1) (ниже может описываться как содержание (1)) предпочтительно равно или больше, чем 40 частей массовых, более предпочтительно, равно или больше, чем 55 частей массовых, еще более предпочтительно, равно или больше, чем 60 частей массовых, предпочтительно, равно или меньше, чем 100 частей массовых, более предпочтительно, равно или меньше, чем 90 частей массовых, и еще более предпочтительно, равно или меньше, чем 85 частей массовых. Когда содержание (1) равно или больше, чем указанный выше нижний предел, гибкость межслойной пленки повышается, и облегчаются манипуляции с межслойной пленкой. Когда содержание (1) равно или меньше, чем указанный выше верхний предел, дополнительно увеличивается прозрачность межслойной пленки.
[0081] Каждая величина из содержания пластификатора (2) по отношению к 100 частям массовым поливинилацеталевой смолы (2) (ниже может описываться как содержание (2)) и содержания пластификатора (3) по отношению к 100 частям массовым поливинилацеталевой смолы (3) (ниже может описываться как содержание (3)) предпочтительно равна или больше, чем 30 частей массовых, более предпочтительно, равна или больше, чем 35 частей массовых, предпочтительно, равна или меньше, чем 44 частей массовых, и более предпочтительно, равна или меньше, чем 42 части массовых. Когда каждая величина из содержания (2) и содержания (3) равна или больше, чем указанный выше нижний предел, повышается гибкость межслойной пленки и облегчаются манипуляции с межслойной пленкой. Когда каждая величина из содержания (2) и содержания (3) равна или меньше, чем указанный выше верхний предел, дополнительно повышается стойкость к проникновению для ламинированного стекла.
[0082] С той точки зрения, чтобы было еще сложнее генерировать зазор в крайней части листа из ламинированного стекла, является предпочтительным, чтобы содержание (1) было больше, чем содержание (2), и является предпочтительным, чтобы содержание (1) было больше, чем содержание (3). В частности, в случае, когда содержание (1) больше, чем каждая величина из содержания (2) и содержания (3), посредством предоставления возможности для введения в первый слой светостабилизатора из стерически затрудненных аминов и ингибитора окисления, содержащего фосфор, становится еще сложнее генерировать зазор в крайней части листа из ламинированного стекла.
[0083] С точки зрения дополнительного повышения стойкости к проникновению для ламинированного стекла, каждая величина из абсолютного значения разности между содержанием (1) и содержанием (2) и абсолютного значения разности между содержанием (1) и содержанием (3) предпочтительно равна или больше, чем 5 частей массовых, более предпочтительно, равна или больше, чем 10 частей массовых, еще более предпочтительно, равна или больше, чем 12 частей массовых, и особенно предпочтительно, равна или больше, чем 20 частей массовых. Каждая величина из абсолютного значения разности между содержанием (1) и содержанием (2) и абсолютного значения разности между содержанием (1) и содержанием (3) предпочтительно равна или меньше, чем 50 частей массовых.
[0084] (Светостабилизатор из стерически затрудненных аминов)
Для той цели, чтобы было сложно генерировать зазор в крайней части листа из ламинированного стекла и подавлялось повышение величины YI, измеренное в крайней части листа из ламинированного стекла, относительно межслойной пленки, светостабилизатор из стерически затрудненных аминов содержится в межслойной пленке в целом. Введение соответствующих ингредиентов в межслойную пленку в целом относится к введению соответствующих ингредиентов в любую область межслойной пленки. Является предпочтительным, чтобы первый слой содержал светостабилизатор из стерически затрудненных аминов. Является предпочтительным, чтобы второй слой содержал светостабилизатор из стерически затрудненных аминов. Является предпочтительным, чтобы третий слой содержал светостабилизатор из стерически затрудненных аминов. Является предпочтительным, чтобы из первого слоя, второго слоя и третьего слоя, первый слой содержал светостабилизатор из стерически затрудненных аминов. Один вид светостабилизатора из стерически затрудненных аминов может использоваться отдельно, и два или более их видов могут использоваться в сочетании.
[0085] Примеры светостабилизатора из стерически затрудненных аминов включают светостабилизатор из стерически затрудненных аминов, в котором алкильная группа, алкокси группа или атом водорода связаны с атомом азота пиперидиновой структуры, и тому подобное. С той точки зрения, чтобы было еще сложнее генерировать зазор в крайней части листа из ламинированного стекла и дополнительно подавлялось повышение величины YI, измеренное в крайней части листа из ламинированного стекла, светостабилизатор из стерически затрудненных аминов, в котором алкильная группа или алкоксигруппа связана с атомом азота пиперидиновой структуры, является предпочтительным. Является предпочтительным, чтобы светостабилизатор из стерически затрудненных аминов представлял собой светостабилизатор из стерически затрудненных аминов, в котором алкильная группа связана с атомом азота пиперидиновой структуры, и является также предпочтительным, чтобы светостабилизатор из стерически затрудненных аминов представлял собой светостабилизатор из стерически затрудненных аминов, в котором алкокси группа связана с атомом азота пиперидиновой структуры.
[0086] Примеры светостабилизатора из стерически затрудненных аминов, в котором алкильная группа связана с атомом азота пиперидиновой структуры, включают TINUVIN 765, TINUVIN 622SF, ADK STAB LA-52, и тому подобное.
[0087] Примеры светостабилизатора из стерически затрудненных аминов, в котором алкоксигруппа связана с атомом азота пиперидиновой структуры, включают TINUVIN XT-850FF, TINUVIN XT- 855FF, ADK STAB LA-81, и тому подобное.
[0088] Примеры светостабилизатора из стерически затрудненных аминов, в котором атом водорода связан с атомом азота пиперидиновой структуры, включают TINUVIN 770DF, Hostavin N24, и тому подобное.
[0089] С той точки зрения, чтобы было еще сложнее генерировать зазор в крайней части листа из ламинированного стекла и дополнительно подавлялось повышение величины YI, измеренное в крайней части листа из ламинированного стекла, молекулярная масса светостабилизатора из стерически затрудненных аминов предпочтительно равна или меньше, чем 2000, более предпочтительно, равна или меньше, чем 1000, и еще более предпочтительно, равна или меньше, чем 700,
[0090] В 100 массовых % слоя, содержащего светостабилизатор из стерически затрудненных аминов, содержание светостабилизатора из стерически затрудненных аминов предпочтительно равно или больше, чем 0,01 масс.%, более предпочтительно, 0,02 масс.%, еще более предпочтительно, равно или больше, чем 0,05 масс.%, предпочтительно, равно или меньше, чем 0,5 масс.%, и более предпочтительно, равно или меньше, чем 0,3 масс.%. Кроме того, в 100 массовых % первого слоя, в 100 массовых % второго слоя и в 100 массовых % третьего слоя, содержание светостабилизатора из стерически затрудненных аминов предпочтительно равно или больше, чем 0,01 масс.%, более предпочтительно, равно или больше, чем 0,02 масс.%, еще более предпочтительно, равно или больше, чем 0,05 масс.%, предпочтительно, равно или меньше, чем 0,5 масс.%, и более предпочтительно, равно или меньше, чем 0,3 масс.%. Когда содержание светостабилизатора из стерически затрудненных аминов равно или больше, чем указанный выше нижний предел и равно или меньше, чем указанный выше верхний предел, еще сложнее генерировать зазор в крайней части листа из ламинированного стекла, и повышение величины YI, измеренное в крайней части листа из ламинированного стекла, может дополнительно подавляться.
[0091] Содержание светостабилизатора из стерически затрудненных аминов предпочтительно равно или больше, чем 0,01 части массовой, более предпочтительно, равно или больше, чем 0,02 части массовой, еще более предпочтительно, равно или больше, чем 0,05 части массовой, предпочтительно, равно или меньше, чем 0,5 части массовой, и более предпочтительно, равно или меньше, чем 0,3 части массовой, по отношению к 100 частям массовым поливинилацеталевой смолы, содержащейся в слое, содержащем светостабилизатор из стерически затрудненных аминов. Когда содержание светостабилизатора из стерически затрудненных аминов равно или больше, чем указанный выше нижний предел и равно или меньше, чем указанный выше верхний предел, еще сложнее генерировать зазор в крайней части листа из ламинированного стекла, и повышение величины YI, измеренное в крайней части листа из ламинированного стекла, может дополнительно подавляться.
[0092] (Ингибитор окисления)
Является предпочтительным, чтобы первый слой содержал ингибитор окисления, является предпочтительным, чтобы первый слой содержал ингибитор окисления, содержащий фосфор, и является предпочтительным, чтобы первый слой содержал ингибитор окисления, содержащий фенольный скелет. Является предпочтительным, чтобы второй слой содержал ингибитор окисления, является предпочтительным, чтобы второй слой содержал ингибитор окисления, содержащий фосфор, и является предпочтительным, чтобы второй слой содержал ингибитор окисления, содержащий фенольный скелет. Является предпочтительным, чтобы третий слой содержал ингибитор окисления, является предпочтительным, чтобы третий слой содержал ингибитор окисления, содержащий фосфор, и является предпочтительным, чтобы третий слой содержал ингибитор окисления, содержащий фенольный скелет. Для той цели, чтобы было сложно генерировать зазор в крайней части листа из ламинированного стекла и подавлялось повышение величины YI, измеренное в крайней части листа из ламинированного стекла, относительно межслойной пленки, ингибитор окисления, содержащий фосфор, включается в межслойную пленку в целом. С той точки зрения, чтобы было еще сложнее генерировать зазор в крайней части листа из ламинированного стекла и дополнительно подавлялось повышение величины YI, измеренное в крайней части листа из ламинированного стекла, относительно межслойной пленки, является предпочтительным, чтобы ингибитор окисления, содержащий фенольный скелет, включался в межслойную пленку в целом. Один вид ингибитора окисления может использоваться отдельно, и два или более их видов могут использоваться в сочетании.
[0093] С той точки зрения, чтобы было еще сложнее генерировать зазор в крайней части листа из ламинированного стекла и чтобы дополнительно подавлялось повышение величины YI, измеренное в крайней части листа из ламинированного стекла, является предпочтительным, чтобы первый слой содержал ингибитор окисления, содержащий фосфор, и кроме того, является предпочтительным, чтобы первый слой содержал ингибитор окисления, содержащий фенольный скелет.
[0094] Примеры ингибитора окисления включают ингибитор окисления, содержащий фенольный скелет, ингибитор окисления, содержащий серу, ингибитор окисления, содержащий фосфор, и тому подобное.
[0095] С точки зрения дополнительного подавления повышения величины YI, измеренного в крайней части листа из ламинированного стекла, является предпочтительным, чтобы ингибитор окисления представлял собой ингибитор окисления, содержащий фенольный скелет, или ингибитор окисления, содержащий фосфор, и является более предпочтительным, чтобы ингибитор окисления представлял собой ингибитор окисления, содержащий фенольный скелет.
[0096] Примеры ингибитора окисления, содержащего фенольный скелет, включают 2,6-ди-трет-бутил-п-крезол (BHT), бутилированный гидроксианизол (BHA), 2,6-ди-трет-бутил-4-этилфенол, стеарил-β-(3,5-ди-трет-бутил-4-гидроксифенил)пропионат, 2,2'-метиленбис-(4-метил-6-бутилфенол), 2,2'-метиленбис-(4-этил-6-трет-бутилфенол), 4,4'-бутилиден-бис-(3-метил-6-трет-бутилфенол), 1,1,3-трис-(2-метил-гидрокси-5-трет-бутилфенил)бутан, тетракис-[метилен-3-(3',5'-бутил-4-гидроксифенил)пропионат]метан, 1,3,3-трис-(2-метил-4-гидрокси-5-трет-бутилфенол)бутан, 1,3,5-триметил-2,4,6-трис(3,5-ди-трет-бутил-4-гидроксибензил)бензол, сложный эфир бис(3,3'-трет-бутилфенол)масляной кислоты и гликоля, бис(3-трет-бутил-4-гидрокси-5-метилбензолпропановая кислота)этиленбис-(оксиэтилен), и тому подобное.
[0097] Примеры ингибитора окисления, содержащего фосфор, включают тридецилфосфит, трис(тридецил)фосфит, трифенилфосфит, тринонилфенилфосфит, бис(тридецил)пентаэритритолдифосфит, бис(децил)пентаэритритол дифосфит, трис(2,4-ди-трет- бутилфенил)фосфит, сложный бис(2,4-ди-трет-бутил-6-метилфенил)-этиловый эфир фосфористой кислоты, трис(2,4-ди-трет- бутилфенил)фосфит, 2,2'-метиленбис(4,6-ди-трет-бутил-1- фенилокси)(2-этилгексилокси)фосфор, и тому подобное.
[0098] С точки зрения дополнительного подавления повышения величины YI, измеренного в крайней части листа из ламинированного стекла, молекулярная масса ингибитора окисления предпочтительно равна или больше, чем 200, более предпочтительно, равна или больше, чем 300, еще более предпочтительно, равна или больше, чем 500, и предпочтительно, равна или меньше, чем 1500.
[0099] В 100 массовых % слоя, содержащего ингибитор окисления, содержание ингибитора окисления предпочтительно равно или больше, чем 0,1 масс.%, более предпочтительно, равно или больше, чем 0,2 масс.%, предпочтительно, равно или меньше, чем 2 масс.%, и более предпочтительно, равно или меньше, чем 1,8 масс.%. Кроме того, в 100 массовых % первого слоя, в 100 масс.% второго слоя и в 100 массовых % третьего слоя, содержание ингибитора окисления предпочтительно равно или больше, чем 0,1 масс.%, предпочтительно, равно или меньше, чем 2 масс.%, и более предпочтительно, равно или меньше, чем 1,8 масс.%. Когда содержание ингибитора окисления равно или больше, чем указанный выше нижний предел и равно или меньше, чем указанный выше верхний предел, еще сложнее генерировать зазор в крайней части листа из ламинированного стекла, и повышение величины YI, измеренное в крайней части листа из ламинированного стекла, может дополнительно подавляться.
[0100] Содержание ингибитора окисления предпочтительно равно или больше, чем 0,1 части массовой, более предпочтительно, равно или больше, чем 0,2 части массовой, предпочтительно, равно или меньше, чем 2 частей массовых, и более предпочтительно, равно или меньше, чем 1,8 части массовой, по отношению к 100 частям массовым поливинилацеталевой смолы, содержащейся в слое, содержащем ингибитор окисления. Когда содержание ингибитора окисления равно или больше, чем указанный выше нижний предел и равно или меньше, чем указанный выше верхний предел, еще сложнее генерировать зазор в крайней части листа из ламинированного стекла, и повышение величины YI, измеренное в крайней части листа из ламинированного стекла, может дополнительно подавляться.
[0101] (Металл/соль металла)
Является предпочтительным, чтобы межслойная пленка содержала, по меньшей мере, один вид атома первого металла, выбранного из группы, состоящей из щелочного металла, цинка и алюминия. Межслойная пленка не содержит или содержит щелочноземельный металл. Является предпочтительным, чтобы атом первого металла и щелочноземельный металл, каждый, содержались во втором слое. Является предпочтительным, чтобы атом первого металла и щелочноземельный металл, каждый, содержались в третьем слое слой. При использовании атома первого металла и щелочноземельного металла, облегчается контроль адгезивности между элементом ламинированного стекла и межслойной пленкой или адгезивности между соответствующими слоями в межслойной пленке. Атом первого металла и щелочноземельного металла, каждый, могут находиться в состоянии соли металла (ниже, она может описываться как Соль металла (M)), которая должна смешиваться.
[0102] Является предпочтительным, чтобы Соль металла (M) содержала, по меньшей мере, один вид металла, выбранного из группы, состоящей из Li, Na, K, Rb, Cs, Mg, Ca, Sr и Ba. Поскольку облегчается контроль адгезивности между элементом ламинированного стекла и межслойной пленкой или адгезивности между соответствующими слоями в межслойной пленке, является предпочтительным, чтобы межслойная пленка содержала, по меньшей мере, один вид металла из K и Mg.
[0103] Кроме того, является более предпочтительным, чтобы соль металла (M) представляла собой соль щелочного металла и органической кислоты с 2-16 атомами углерода или соль щелочноземельного металла и органической кислоты с 2-16 атомами углерода, и является еще более предпочтительным, чтобы соль металла (M) представляла собой карбоксилат магния с 2-16 атомами углерода или карбоксилат калия с 2-16 атомами углерода.
[0104] Хотя карбоксилат магния с 2-16 атомами углерода и карбоксилат калия с 2-16 атомами углерода не являются как-либо ограниченными, их примеры включают ацетат магния, ацетат калия, пропионат магния, пропионат калия, магний 2-этилбутаноат, калий 2-этилбутаноат, магний 2-этилгексаноат, калий 2-этилгексаноат, и тому подобное.
[0105] В случае, когда межслойная пленка содержит атом первого металла, каждая величина из содержания атома первого металла в межслойной пленке, содержания щелочного металла в первом слое, содержания атома первого металла во втором слое и содержания атома второго металла в третьем слое предпочтительно равна или больше, чем 5 ч/млн, более предпочтительно, равна или больше, чем 10 ч/млн, еще более предпочтительно, равна или больше, чем 20 ч/млн, особенно предпочтительно, равна или больше, чем 50 ч/млн, предпочтительно, равна или меньше, чем 300 ч/млн, более предпочтительно, равна или меньше, чем 250 ч/млн, еще более предпочтительно, равна или меньше, чем 200 ч/млн, и особенно предпочтительно, равна или меньше, чем 150 ч/млн, выраженная как содержание металла. Когда содержание атома первого металла равно или больше, чем указанный выше нижний предел и равно или меньше, чем указанный выше верхний предел, адгезивность между элементами ламинированного стекла и межслойной пленкой или адгезивность между соответствующими слоями в межслойной пленке может еще лучше контролироваться, и дополнительно подавляется повышение величины YI, измеренное в крайней части листа из ламинированного стекла.
[0106] В случае, когда межслойная пленка содержит щелочной металл, каждая величина из содержания щелочного металла в межслойной пленке, содержания щелочного металла в первом слое, содержания щелочного металла во втором слое и содержания щелочного металла в третьем слое предпочтительно равна или больше, чем 5 ч/млн, более предпочтительно, равна или больше, чем 10 ч/млн, еще более предпочтительно, равна или больше, чем 20 ч/млн, особенно предпочтительно, равна или больше, чем 50 ч/млн, предпочтительно, равна или меньше, чем 300 ч/млн, более предпочтительно, равна или меньше, чем 250 ч/млн, еще более предпочтительно, равна или меньше, чем 200 ч/млн, и особенно предпочтительно, равна или меньше, чем 150 ч/млн, выраженная как содержание металла. Когда содержание щелочного металла равно или больше, чем указанный выше нижний предел и равно или меньше, чем указанный выше верхний предел, адгезивность между элементом ламинированного стекла и межслойной пленкой или адгезивность между соответствующими слоями в межслойной пленке может еще лучше контролироваться, и дополнительно подавляется повышение величины YI, измеренное в крайней части листа из ламинированного стекла. Содержание металла может измеряться с помощью эмиссионного спектрометра ICP (с индуктивно связанной плазмой) ("ICPE-9000" доступный от SHIMADZU CORPORATION).
[0107] (Другие ингредиенты)
Каждый слой из первого слоя, второго слоя и третьего слоя может содержать, по необходимости, добавки, такие как агент для экранирования ультрафиолетового излучения, замедлитель горения, антистатический агент, пигмент, краситель, агент для регулирования усилия адгезии, агент для улучшения влагостойкости, флуоресцентный осветляющий агент и поглотитель инфракрасного излучения. Один вид этих добавок может использоваться отдельно, и два или более их видов могут использоваться в сочетании.
[0108] (Другие подробности межслойной пленки для ламинированного стекла)
С точки зрения дополнительного улучшения звукоизолирующих характеристик ламинированного стекла, температура стеклования первого слоя предпочтительно равна или ниже, чем 30°C, более предпочтительно, равна или ниже, чем 20°C, еще более предпочтительно, равна или ниже, чем 10°C, и особенно предпочтительно, равна или ниже, чем 5°C. Температура стеклования первого слоя предпочтительно равна или выше, чем -15°C. В случае, когда температура стеклования первого слоя является низкой, имеется тенденция к генерированию зазора в крайней части листа из ламинированного стекла. При этом, в случае, когда температура стеклования первого слоя является низкой, посредством предоставления возможности для введения в первый слой светостабилизатора из стерически затрудненных аминов и ингибитора окисления, содержащего фосфор, становится еще сложнее генерировать зазор в крайней части листа из ламинированного стекла.
[0109] Толщина межслойной пленки для ламинированного стекла в соответствии с настоящим изобретением не является как-либо ограниченной. С точки зрения практического аспекта и с точки зрения достаточного повышения теплоэкранирующих свойств, толщина межслойной пленки предпочтительно равна или больше, чем 0,1 мм, более предпочтительно, равна или больше, чем 0,25 мм, предпочтительно, равна или меньше, чем 3 мм, и более предпочтительно, равна или меньше, чем 1,5 мм. Когда толщина межслойной пленки равна или больше, чем указанный выше нижний предел, улучшается стойкость к проникновению для ламинированного стекла. Когда толщина межслойной пленки равна или меньше, чем указанный выше верхний предел, дополнительно улучшается прозрачность межслойной пленки.
[0110] Толщина межслойной пленки определяется как T. В случае многослойной межслойной пленки, с той точки зрения, чтобы было еще сложнее генерировать зазор в крайней части листа из ламинированного стекла и чтобы дополнительно подавлялось повышение величины YI, измеренное в крайней части листа из ламинированного стекла, толщина первого слоя предпочтительно равна или больше, чем 0,0625T, более предпочтительно, равна или больше, чем 0,1T, предпочтительно, равна или меньше, чем 0,375T, а более предпочтительно, равна или меньше, чем 0,25T.
[0111] С той точки зрения, чтобы было еще сложнее генерировать зазор в крайней части листа из ламинированного стекла и чтобы дополнительно подавлялось повышение величины YI, измеренное в крайней части листа из ламинированного стекла, толщина каждого слоя из второго слоя и третьего слоя предпочтительно равна или больше, чем 0,625T, более предпочтительно, равна или больше, чем 0,75T, предпочтительно, равна или меньше, чем 0,9375T, и более предпочтительно, равна или меньше, чем 0,9T. Кроме того, когда толщина каждого слоя из второго слоя и третьего слоя равна или больше, чем указанный выше нижний предел и равна или меньше, чем указанный выше верхний предел, можно подавить выпотевание пластификатора.
[0112] С той точки зрения, чтобы было еще сложнее генерировать зазор в крайней части листа из ламинированного стекла и чтобы дополнительно подавлялось повышение величины YI, измеренное в крайней части листа из ламинированного стекла, в случае, когда межслойная пленка снабжена вторым слоем и третьим слоем, общая толщина второго слоя и третьего слоя предпочтительно равна или больше, чем 0,625T, более предпочтительно, равна или больше, чем 0,75T, предпочтительно, равна или меньше, чем 0,9375T, и более предпочтительно, равна или меньше, чем 0,9T. Кроме того, когда общая толщина второго слоя и третьего слоя равна или больше, чем указанный выше нижний предел и равна или меньше, чем указанный выше верхний предел, можно подавить выпотевание пластификатора.
[0113] Способ получения межслойной пленки для ламинированного стекла в соответствии с настоящим изобретением не является как-либо ограниченным. В случае однослойной межслойной пленки, пример способа получения межслойной пленки для ламинированного стекла в соответствии с настоящим изобретением включает способ экструдирования композиции смолы с использованием экструдера. В случае многослойной межслойной пленки, примеры способа получения межслойной пленки для ламинированного стекла в соответствии с настоящим изобретением включают способ раздельного формирования соответствующих композиций смолы, используемых таким образом, чтобы они составляли соответствующие слои, в виде соответствующих слоев, а затем, например, наслаивания соответствующих полученных слоев, способ экструдирования соответствующих композиций смолы, используемых таким образом, чтобы они составляли соответствующие слои, с использованием экструдера и наслаивания соответствующих слоев, и тому подобное. Способ изготовления с помощью экструзионного формования является предпочтительным, поскольку способ является пригодным для использования при непрерывном производстве.
[0114] Является предпочтительным, чтобы второй слой и третий слой содержали одну и ту же поливинилацеталевую смолу, является более предпочтительным, чтобы второй слой и третий слой содержали одну и ту же поливинилацеталевую смолу и одинаковый пластификатор, и является еще более предпочтительным, чтобы второй слой и третий слой формировались из одинаковой композиции смолы, поскольку эти межслойные пленки являются превосходными по эффективности производства.
[0115] (Ламинированное стекло)
Фиг.3 показывает пример ламинированного стекла, полученный с помощью межслойной пленки для ламинированного стекла в соответствии с одним из вариантов осуществления настоящего изобретения, схематически представленный как вид в поперечном сечении.
[0116] Ламинированное стекло 11, показанное на Фиг.3, снабжается первым элементом ламинированного стекла 21, вторым элементом ламинированного стекла 22 и межслойной пленкой 1. Межслойная пленка 1 располагается между первым элементом 21 ламинированного стекла и вторым элементом 22 ламинированного стекла, между которыми она должна быть заключена.
[0117] Первый элемент ламинированного стекла 21 наслаивается на первую поверхность 1a межслойной пленки 1. Второй элемент ламинированного стекла 22 наслаивается на вторую поверхность 1b противоположную первой поверхности 1a межслойной пленки 1. Первый элемент ламинированного стекла 21 наслаивается на наружную поверхность 3a второго слоя 3 межслойной пленки 1. Второй элемент ламинированного стекла 22 наслаивается на наружную поверхность 4a третьего слоя 4 межслойной пленки 1.
[0118] Как описано выше, ламинированное стекло в соответствии с настоящим изобретением снабжается первым элементом ламинированного стекла, вторым элементом ламинированного стекла и межслойной пленкой, расположенной между первым элементом ламинированного стекла и вторым элементом ламинированного стекла, и межслойная пленка представляет собой межслойную пленку для ламинированного стекла в соответствии с настоящим изобретением.
[0119] Примеры элемента ламинированного стекла включают стеклянную пластину и пленку PET (полиэтилентерефталата), и тому подобное. Ламинированное стекло включает не только ламинированное стекло, в котором межслойная пленка заключается между двумя стеклянными пластинами, но также и ламинированное стекло, в котором межслойная пленка заключается между стеклянной пластиной и PET пленкой, или что-либо подобное. Ламинированное стекло представляет собой ламинат, снабженный стеклянной пластиной, и является предпочтительным, чтобы использовалась, по меньшей мере, одна стеклянная пластина. Является предпочтительным, чтобы первый элемент ламинированного стекла и второй элемент ламинированного стекла, каждый, представляли бы собой стеклянную пластину или PET пленку и, чтобы, по меньшей мере, один элемент из первого элемента ламинированного стекла и второго элемента ламинированного стекла представлял собой стеклянную пластину.
[0120] Примеры стеклянной пластины включают пластину из неорганического стекла и пластину из органического стекла. Примеры пластины из неорганического стекла включают листовое флоат-стекло, листовое стекло, поглощающее тепловое излучение, листовое стекло, отражающее тепловое излучение, полированное листовое стекло, формованное листовое стекло, армированное листовое стекло, и тому подобное. Органическое стекло представляет собой стекло из синтетической смолы, используемое вместо неорганического стекла. Примеры пластины из органического стекла включают поликарбонатную пластину, пластину из поли(мет)акриловой смолы, и тому подобное. Примеры пластины из поли(мет)акриловой смолы включают полиметил (мет)акрилатную пластину, и тому подобное.
[0121] Толщина элемента ламинированного стекла предпочтительно равна или больше, чем 1 мм, предпочтительно, равна или меньше, чем 5 мм, и более предпочтительно, равна или меньше, чем 3 мм. Кроме того, в случае, когда элемент ламинированного стекла представляет собой стеклянную пластину, толщина стеклянной пластины предпочтительно равна или больше, чем 1 мм, предпочтительно, равна или меньше, чем 5 мм, и более предпочтительно, равна или меньше, чем 3 мм. В случае, когда элемент ламинированного стекла представляет собой пленку PET, толщина пленки PET предпочтительно равна или больше, чем 0,03 мм и предпочтительно, равна или меньше, чем 0,5 мм.
[0122] Способ получения ламинированного стекла не является как-либо ограниченным. Например, межслойная пленка заключается между первым элементом ламинированного стекла и вторым элементом ламинированного стекла, и воздух, остающийся между первым элементом ламинированного стекла и межслойной пленкой и между вторым элементом ламинированного стекла и межслойной пленкой, удаляется посредством предоставления возможности для прохождения элементов через прижимные валки или посредством помещения элементов в резиновый мешок и предоставления возможности для откачки содержимого при пониженном давлении. После этого, элементы предварительно связывают вместе примерно при 70-110°C для получения ламината. Далее, посредством помещения ламината в автоклав или посредством прессования ламината, элементы связываются вместе под давлением, примерно при 120-150°C и под давлением от 1 до 1,5 МПа. Таким образом, можно получить ламинированное стекло.
[0123] Межслойная пленка и ламинированное стекло могут использоваться для автомобилей, железнодорожных транспортных средств, самолетов, кораблей, зданий, и тому подобное. Межслойная пленка и ламинированное стекло могут также использоваться для применений иных, чем эти применения. Является предпочтительным, чтобы межслойная пленка и ламинированное стекло представляли собой межслойную пленку и ламинированное стекло для транспортных средств или для строительства, и более предпочтительно, чтобы межслойная пленка и ламинированное стекло представляли собой межслойную пленку и ламинированное стекло для транспортных средств. Межслойная пленка и ламинированное стекло могут использоваться для ветрового стекла, боковых стекол, заднего стекла или потолочного стекла автомобиля, и тому подобное. Межслойная пленка и ламинированное стекло соответствующим образом используются для автомобилей. Межслойная пленка используется для получения ламинированного стекла для автомобилей.
[0124] Ниже, настоящее изобретение будет описываться более подробно со ссылками на примеры. Настоящее изобретение не ограничивается только этими примерами.
[0125] Относительно поливинилбутиралевой (PVB) смолы, используемой в следующих примерах и сравнительных примерах, степень бутирализации (степень ацетализации), степень ацетилирования и содержание гидроксила измеряют с помощью способа в соответствии с JIS K6728 "Testing methods for polyvinyl butyral". Даже в случаях измерения в соответствии с ASTM D1396-92, демонстрируются численные значения, сходные с теми, которые получают с помощью способа в соответствии с JIS K6728 "Testing methods for polyvinyl butyral".
[0126] Кроме того, в примерах и сравнительных примерах используют следующие светостабилизаторы из стерически затрудненных аминов.
[0127] TINUVIN 765 (доступный от BASF Japan Ltd., тип с N-C (с алкильной группой), молекулярная масса 509)
TINUVIN 622SF (доступный от BASF Japan Ltd., тип с N-C (с алкильной группой), молекулярная масса 1000 или больше)
ADK STAB LA-81 (доступный от ADEKA CORPORATION, тип с N-OR (с алкокси группой), молекулярная масса 678)
TINUVIN XT-855FF (доступный от BASF Japan Ltd., тип с N-OR (с алкокси группой))
TINUVIN 770DF (доступный от BASF Japan Ltd., тип с N-H (с атомом водорода), молекулярная масса 481)
HOSTAVIN N-24 (доступный от Clariant Japan K.K., тип с N-H (с атомом водорода), молекулярная масса 632)
Chimassorb 944FDL (доступный от BASF Japan Ltd., тип с N-H (с атомом водорода), молекулярная масса 1000 или больше)
[0128] Кроме того, в примерах и сравнительных примерах используют следующие ингибиторы окисления.
[0129] BHT (2,6-ди-трет-бутил-п-крезол, молекулярная масса IRGANOX 1010 (доступный от BASF Japan Ltd., ингибитор окисления, содержащий фенольный скелет, молекулярная масса 1178)
IRGANOX 245 (доступный от BASF Japan Ltd., ингибитор окисления, содержащий фенольный скелет, молекулярная масса 587)
ADK STAB AO-40 (доступный от ADEKA CORPORATION, ингибитор окисления, содержащий фенольный скелет, молекулярная масса 383)
ADK STAB 3050 (доступный от ADEKA CORPORATION, ингибитор окисления, содержащий фосфор, молекулярная масса 503)
ADK STAB TPP (доступный от ADEKA CORPORATION, ингибитор окисления, содержащий фосфор, молекулярная масса 310)
ADK STAB C (доступный от ADEKA CORPORATION, ингибитор окисления, содержащий фосфор, молекулярная масса 346)
ADK STAB 1500 (доступный от ADEKA CORPORATION, ингибитор окисления, содержащий фосфор, молекулярная масса 1038)
ADK STAB 135 (доступный от ADEKA CORPORATION, ингибитор окисления, содержащий фосфор, молекулярная масса 374)
ADK STAB PEP-36 (доступный от ADEKA CORPORATION, ингибитор окисления, содержащий фосфор, молекулярная масса 633)
SUMIRIZER GP (доступный от Sumitomo Chemical Co., Ltd., ингибитор окисления, содержащий фосфор и содержащий фенольный скелет, молекулярная масса 661)
[0130] (Пример 1)
Приготовление Композиции X для формирования первого слоя: Сто частей массовых поливинилацеталевой смолы (поливинилбутиралевая (PVB) смола, средняя степень полимеризации поливинилового спирта (PVA) 2300, содержание гидроксила 23,0% молярных, степень ацетилирования 12,5% молярных, степень бутирализации 64,5% молярных), 60 частей массовых триэтиленгликоля ди-2-этилгексаноата (3GO), который представляет собой пластификатор, 0,2 части массовых TINUVIN 770DF (доступный от BASF Japan Ltd., типа с N-H (с атомом водорода), молекулярная масса 481), 0,2 части массовой BHT (2,6-ди-трет-бутил-п-крезол, молекулярная масса 220) и 0,2 части массовой ADK STAB 3050 (доступный от ADEKA CORPORATION, ингибитор окисления, содержащий фосфор, молекулярная масса 503) смешивают с получением Композиции X для формирования первого слоя.
[0131] Приготовление Композиции Y для формирования второго и третьего слоя:
Сто частей массовых поливинилацеталевой смолы (поливинилбутиралевой (PVB) смолы, средняя степень полимеризации поливинилового спирта (PVA) 1700, содержание гидроксила 30,0% молярных, степень ацетилирования 1,0% молярных, степень бутирализации 69,0% молярных), 40 частей массовых триэтиленгликоля ди-2-этилгексаноата (3GO), который представляет собой пластификатор, и магний в таком количестве, что его содержание в межслойной пленке становится равным 60 ч/млн, смешивают с получением Композиции Y для формирования второго и третьего слоя.
Приготовление межслойной пленки:
[0132]
Посредством совместного экструдирования Композиции X для формирования первого слоя и Композиции Y для формирования второго и третьего слоев с использованием совмещенного экструдера, приготавливают межслойную пленку (толщиной 800 мкм), имеющую слоистую структуру с пакетом из второго слоя (толщиной 350 мкм)/первого слоя (толщиной 100 мкм)/третьего слоя (толщиной 350 мкм).
[0133] Изготовление ламинированного стекла:
Полученную межслойную пленку (многослойную) разрезают с размерами 8 см в длину × 8 см в ширину. Затем, межслойную пленку заключают между двумя листами прозрачного стекла (8 см в длину × 8 см в ширину × 2,5 мм в толщину), продукт выдерживают в вакуумном ламинаторе в течение 30 минут при 90°C и прессуют в вакууме с получением ламината. По отношению к ламинату, части межслойной пленки, выступающие из листа стекла, обрезают с получением листа ламинированного стекла.
[0134] (Примеры 2-30 и Сравнительные примеры 1-5)
Межслойную пленку и лист ламинированного стекла изготавливают таким же образом, как в Примере 1, за исключением того, что вид и содержание ингредиента, содержащегося в первом, втором и третьем слое, соответствуют тем величинам, которые перечислены в следующих далее Таблицах 1-5.
[0135] (Пример 31)
Приготовление Композиции X для формирования межслойной пленки (первый слой):
Сто частей массовых поливинилацеталевой смолы (поливинилбутиралевой (PVB) смолы, средняя степень полимеризации поливинилового спирта (PVA) 1700, содержание гидроксила 30,0% молярных, степень ацетилирования 1,0% молярный, степень бутирализации 69,0% молярных), 40 частей массовых триэтиленгликоля ди-2-этилгексаноата (3GO), который представляет собой пластификатор, 0,2 части массовой TINUVIN 770DF (доступный от BASF Japan Ltd., типа с N-H (с атомом водорода), молекулярная масса 481), 0,2 части массовой BHT (2,6-ди-трет-бутил-п-крезол, молекулярная масса 220), 0,2 части массовой ADK STAB 3050 (доступный от ADEKA CORPORATION, ингибитор окисления, содержащий фосфор, молекулярная масса 503) и магний в таком количестве, что его содержание в межслойной пленке становится равным 60 ч/млн, смешивают с получением Композиции X для формирования межслойной пленки.
[0136] Приготовление межслойной пленки:
Посредством экструдирования композиции для формирования межслойной пленки с использованием экструдер, приготавливают однослойную межслойную пленку (толщиной 800 мкм).
[0137] Приготовление ламинированного стекла:
Лист ламинированного стекла изготавливают таким же образом, как в Примере 1, за исключением того, что используют полученную межслойную пленку.
[0138] (Пример 32 и Сравнительный пример 6)
Межслойную пленку и лист ламинированного стекла изготавливают таким же образом, как в Примере 1, за исключением того, что вид и содержание ингредиента, содержащегося в межслойной пленке, соответствуют тем, которые перечислены в следующих далее Таблице 6.
[0139] (Оценка)
(1) Температура стеклования первого слоя (многослойной межслойной пленки) или межслойной пленки (однослойная межслойная пленка)
Приготавливают замешанные продукты, имеющие соответствующие композиции первого слоя в примерах и сравнительных примерах. Приготовленный замешанный продукт подвергают воздействию формования под давлением с помощью машины для формования под давлением, с получением пленки Смолы A со средней толщиной 0,35 мм. Полученной пленке Смолы A позволяют стоять в течение 2 часов при условиях 25°C и относительной влажности 30%. После того, как она получает возможность для стояния в течение 2 часов, ее вязкоупругость измеряют посредством «ARES-G2», доступного от TA Instruments Japan Inc. В качестве сборочного приспособления, используют параллельные пластинки с диаметром 8 мм. Измерение осуществляют при условиях, в которых температура понижается от 100°C до -30°C, при скорости понижения температуры 3°C/минута и при условиях частоты 1 Гц и деформации 1%. Из полученных результатов изменений, температура пика тангенса угла потерь определяется как температура стеклования Tg (°C).
[0140] Состояние зазора, формируемого в крайней части листа из ламинированного стекла
Ламинированное стекло облучают ультрафиолетовым излучением (ртутная лампа из кварцевого стекла (750 Вт)) в течение 200 часов в соответствии с JIS R3205 с использованием устройства для облучения ультрафиолетовым излучением ("HLG-2S" доступное от Suga Test Instruments Co., Ltd.). После исследования, крайняя часть листа из ламинированного стекла наблюдается для оценки состояния зазора, сформированного в крайней части листа из ламинированного стекла. Состояние зазора оценивают в соответствии со следующими критериями.
[0141] [Критерии для оценки в состояние зазора] O: В крайней части листа из ламинированного стекла, нет зазора, или зазор формируется только в пределах расстояния, равного или меньшего, чем 1 мм от крайней части в направлении внутрь, перпендикулярном крайней стороне, содержащей крайнюю часть.
×: В крайней части листа из ламинированного стекла, формируется зазор на расстоянии большем, чем 1 мм от крайней части в направлении внутрь перпендикулярном крайней стороне, содержащей крайнюю часть.
[0142] Измерение величины ΔYI в крайней части листа из ламинированного стекла
(3) Полученный лист ламинированного стекла измеряют относительно величины YI (показатель пожелтения) с помощью способа пропускания в соответствии с JIS K7105 с использованием спектрофотометра ("U-4100" доступный от Hitachi High-Technologies Corporation).
[0143] Крайнюю часть листа из ламинированного стекла измеряют относительно начальной величины YI. Затем, ламинированное стекло нагревают в течение 4 недель при 100°C. После нагрева, крайнюю часть листа из ламинированного стекла измеряют относительно величины YI после нагрева. Площадь измерения величины YI определяется как площадь на расстоянии в пределах 5 мм от крайней части (0-5 мм) в направлении внутрь перпендикулярном крайней стороне, содержащей крайнюю часть. Абсолютная величина разности между начальной величиной YI и величиной YI после нагрева определяется как ΔYI, которая должна определяться. Величину ΔYI оценивают в соответствии со следующими критериями.
[0144] [Критерии для Оценки величины ΔYI]
O: величина ΔYI равна или меньше, чем 20.
×: величина ΔYI больше, чем 20.
[0145] (4) Звукоизолирующие свойства
Ламинированное стекло возбуждают посредством генератора вибраций для исследования на циклическую вязкость ("Vibration exciter G21-005D" доступный от SHINKEN CO., LTD.) для получения характеристик вибраций, характеристики вибраций усиливаются с помощью устройства для измерения механического импеданса ("XG-81" доступный от RION Co., Ltd.), и спектр вибраций анализируют с помощью анализатора спектра FFT (с быстрым Фурье-преобразованием) ("FFT analyzer HP3582A" доступный от Yokogawa Hewlett-Packard, Ltd.).
[0146]
Результаты показаны в следующих далее Таблицах 1-6. Содержание поливинилацеталевой смолы устанавливается при 100 частей массовых. Относительно оценки звукоизолирующих свойств, листы ламинированного стекла в Примерах 1-30 являются превосходными по звукоизолирующим свойствам. Кроме того, содержание (ч/млн) Mg в межслойной пленке относится к содержанию Mg во втором и третьем слоях в Примерах 1-30 и Сравнительных примерах 1-5 и относится к содержанию Mg в первом слое в Примерах 31, 32 и Сравнительном примере 6, Mg может добавляться как ацетат магния или смесь ацетата магния и 2-этилбутирата магния (отношение масса ацетата магния : масса 2-этилбутирата магния = 50 масс.% : 50 масс.%).
[0147] <b>[Таблица 1]</b>
Пр.1
Пр. 2
Пр. 3
Пр. 4
Пр.5
Пр.6
Пр. 7
Пр. 8
Первыйслой
Поливинилацеталевая смола
Степень ацеталирования
64,5
64,5
64,5
64,5
64,5
64,5
64,5
64,5
Содержание гидроксила
23
23
23
23
23
23
23
23
Степень ацетилирования
12,5
12,5
12,5
12,5
12,5
12,5
12,5
12,5
Средняя степень полимеризации
2300
2300
2300
2300
2300
2300
2300
2300
Пластификатор
Вид
3GO
3GO
3GO
3GO
3GO
3GO
3GO
3GO
Содержание(част. масс)
60
60
60
60
60
60
60
60
HALS
Вид
Тип N-H
Тип N-C
Тип N-C
Тип N-OR
Тип N-OR
Тип N-H
Тип N-C
Тип N-OR
TINUVIN 770DF
TINUVIN 765
TINUVIN622SF
ADK STABLA-81
TINUVINXT-855FF
TINUVIN770DF
TINUVIN765
TINUVINXT-855FF
Содержание(част. масс)
0,2
0,2
0,2
0,2
0,2
0,1
0,1
0,1
Вид
-
-
-
-
-
Тип N-H
Тип N-C
Тип N-C
-
-
-
-
-
Chimassorb 944FDL
TINUVIN622SF
TINUVIN765
Содержание(част. масс)
-
-
-
-
-
0,1
0,1
0,1
Ингибитор окисления
Вид
BHT
BHT
BHT
BHT
BHT
BHT
BHT
BHT
Содержание(част. масс)
0,2
0,2
0,2
0,2
0,2
0,2
0,2
0,2
Вид
-
-
-
-
-
-
-
-
Содержание(част. масс)
-
-
-
-
-
-
-
-
Вид
ADK STAB 3050
ADK STAB 3050
ADKSTAB 3050
ADKSTAB 3050
ADKSTAB 3050
ADKSTAB 3050
ADKSTAB 3050
ADKSTAB 3050
Содержание(част. масс)
0,2
0,2
0,2
0,2
0,2
0,2
0,2
0,2
Второй и третий слои
Поливинилацеталевая смола
Степень ацетализации
69
69
69
69
69
69
69
69
Содержание гидроксила
30
30
30
30
30
30
30
30
Степень ацетилирования
1
1
1
1
1
1
1
1
Средняя степень полимеризации
1700
1700
1700
1700
1700
1700
1700
1700
Пластификатор
Вид
3GO
3GO
3GO
3GO
3GO
3GO
3GO
3GO
Содержание(част. масс)
40
40
40
40
40
40
40
40
Содержание Mg в межслойной пленке (м.д.)
60
60
60
60
60
60
60
60
(1) Температура стеклованияпервого слоя (°C)
2
2
2
2
2
2
2
2
(2) Состояние зазора
O
O
O
O
O
O
O
O
(3) Величина ΔYI
0-5 мм
12,1
2,1
2
1,6
1,5
13,5
2
1,7
Оценка
O
O
O
O
O
O
O
O
[0148] <b>[Таблица 2]</b>
Пр.9
Пр. 10
Пр.11
Пр.12
Пр. 13
Пр. 14
Пр.15
Пр.1 6
Пр.17
Поливинилацеталевая смола
Степень ацетализации
64,5
64,5
64,5
64,5
64,5
64,5
64,5
64,5
64,5
Содержание гидроксила
23
23
23
23
23
23
23
23
23
Степень ацетилирования
12,5
12,5
12,5
12,5
12,5
12,5
12,5
12,5
12,5
Средняя степень полимеризации
2300
2300
2300
2300
2300
2300
2300
2300
2300
Пластификатор
Вид
3GO
3GO
3GO
3GO
3GO
3GO
3GO
3GO
3GO
Содержание (част. масс)
60
60
60
60
60
60
60
60
60
HALS
Тип N-C
Тип N-C
Тип N-OR
Тип N-OR
Тип N-C
Тип N-C
Тип N-C
Тип N-C
Тип N-C
Вид
TINUVIN 765
TINUVIN 765
TINUVIN XT-855FF
TINUVIN XT-855FF
TINUVIN 765
TINUVIN 765
TINUVIN 765
TINUVIN 765
TINUVIN 765
Первый слой
Содержание (част. масс)
0,02
0,5
0,02
0,5
0,2
0,2
0,2
0,2
0,2
Вид
-
-
-
-
-
-
-
-
-
-
-
-
-
-
-
-
-
-
Содержание (част. масс)
-
-
-
-
-
-
-
-
-
Вид
BHT
BHT
BHT
BHT
BHT
BHT
BHT
BHT
BHT
Ингибитор окисления
Содержание (част. масс)
0,2
0,2
0,2
0,2
0,01
0,01
0,01
0,01
0,01
Вид
-
-
-
-
-
-
-
-
-
Содержание (част. масс)
-
-
-
-
-
-
-
-
-
Вид
ADKSTAB 3050
ADK STAB 3050
ADK STAB 3050
ADK STAB 3050
ADK STAB 3050
ADK STAB 3050
ADK STAB 3050
ADK STAB 3050
ADK STAB 3050
Содержание (част. масс)
0,2
0,2
0,2
0,2
0,2
0,2
0,2
0,05
0,5
Второй и третий слои
Поливинилацеталевая смола
Степень ацетализации
69
69
69
69
69
69
69
69
69
Содержание гидроксила
30
30
30
30
30
30
30
30
30
Степень ацетилирования
1
1
1
1
1
1
1
1
1
Средняя степень полимеризации
1700
1700
1700
1700
1700
1700
1700
1700
1700
Пластификатор
Вид
3GO
3GO
3GO
3GO
3GO
3GO
3GO
3GO
3GO
Содержание (част. масс)
40
40
40
40
40
40
40
40
40
Содержание Mg в межслойной пленке (ч/млн)
60
60
60
60
60
5
100
60
60
(1) Температура стеклования первого слоя (°C)
2
2
2
2
2
2
2
2
2
(2) Состояние зазора
O
O
O
O
O
O
O
O
O
(3) Величина ΔYI
0-5 мм
1,9
3,2
1,8
3,1
0,9
2
2,5
2,1
1,9
Оценка
O
O
O
O
O
O
O
O
O
[0149] <b>[Таблица 3]</b>
Пр.18
Пр.19
Пр.20
Пр. 21
Пр. 22
Пр. 23
Пр. 24
Пр.25
Пр.26
Первый слой
Поливинилацеталевая смола
Степень ацетализации
64,5
64,5
64,5
64,5
64,5
64,5
64,5
64,5
64,5
Содержание гидроксила
23
23
23
23
23
23
23
23
23
Степень ацетилирования
12,5
12,5
12,5
12,5
12,5
12,5
12,5
12,5
12,5
Средняя степень полимеризации
2300
2300
2300
2300
2300
2300
2300
2300
2300
Пластификатор
Вид
3GO
3GO
3GO
3GO
3GO
3GO
3GO
3GO
3GO
Содержание (част. масс)
60
60
60
60
60
60
60
60
60
HALS
Вид
Тип N-C
Тип N-C
Тип N-C
Тип N-C
Тип N-C
Тип N-C
Тип N-C
Тип N-C
Тип N-C
TINUVIN 765
TINUVIN 765
TINUVIN 765
TINUVIN 765
TINUVIN 765
TINUVIN 765
TINUVIN 765
TINUVIN 765
TINUVIN765
Содержание (част. масс)
0,2
0,2
0,2
0,2
0,2
0,2
0,2
0,2
0,2
Вид
-
-
-
-
-
-
-
-
-
-
-
-
-
-
-
-
-
-
Содержание (част. масс)
-
-
-
-
-
-
-
-
-
Ингибитор окисления
Вид
BHT
BHT
BHT
BHT
BHT
BHT
BHT
BHT
BHT
Содержание (част. масс)
0,05
0,05
0,05
0,2
0,2
0,2
0,2
0,2
0,2
Вид
IRGANOX 1010
IRGANOX 245
ADK STAB AO-40
-
-
-
-
-
-
Содержание (част. масс)
0,2
0,2
0,2
-
-
-
-
-
-
Вид
ADKSTAB 3050
ADK STAB 3050
ADKSTAB 3050
ADKSTAB TPP
ADK STAB C
ADKSTAB 1500
ADKSTAB 135
ADK STABPEP-36
SUMIRIZER GP
Содержание (част. масс)
0,2
0,2
0,2
0,2
0,2
0,2
0,2
0,1
0,2
Второй и третий слой
Поливинилацеталевая смола
Степень ацетализации
69
69
69
69
69
69
69
69
69
Содержание гидроксила
30
30
30
30
30
30
30
30
30
Степень ацетилирования
1
1
1
1
1
1
1
1
1
Средняя степень полимеризации
1700
1700
1700
1700
1700
1700
1700
1700
1700
Пластификатор
Вид
3GO
3GO
3GO
3GO
3GO
3GO
3GO
3GO
3GO
Содержание (част. масс)
40
40
40
40
40
40
40
40
40
Содержание Mg в межслойной пленке (ч/млн)
60
60
60
60
60
60
60
60
60
(1) Температура стеклования первого слоя (°C)
2
2
2
2
2
2
2
2
2
(2) Состояние зазора
O
O
O
O
O
O
O
O
O
(3) Величина ΔYI
0-5 мм
2,1
2,4
2,3
1,8
2,8
1,9
3,8
1,1
4,2
Оценка
Ο
O
Ο
O
O
O
O
O
O
[0150] <b>[Таблица 4]</b>
Пр. 27
Пр.28
Пр.29
Пр.30
Первый слой
Поливинилацеталевая смола
Степень ацетализации
54
67,2
64,5
64,5
Содержание гидроксила
21
25,2
23
23
Степень ацетилирования
25
7,6
12,5
12,5
Средняя степень полимеризации
2300
1700
2300
2300
Пластификатор
Вид
3G0
3GO
3GO
3GO
Содержание (част. масс)
60
60
40
90
HALS
Тип N-C
Тип N-C
Тип N-C
Тип N-C
Вид
TINUVIN 765
TINUVIN765
TINUVIN765
TINUVIN 765
Содержание (част. масс)
0,2
0,2
0,2
0,2
Вид
-
-
-
-
-
-
-
-
Содержание (част. масс)
-
-
-
-
Ингибитор окисления
Вид
BHT
BHT
BHT
BHT
Содержание (част. масс)
0,2
0,2
0,2
0,2
Вид
-
-
-
-
Содержание (част. масс)
-
-
-
-
Вид
ADK STAB 3050
ADK STAB 3050
ADK STAB 3050
ADK STAB 3050
Содержание (част. масс)
0,2
0,2
0,2
0,2
Второй итретий слои
Поливинилацеталевая смола
Степень ацетализации
69
69
69
69
Содержание гидроксила
30
30,2
30
30
Степень ацетилирования
1
0,8
1
1
Средняя степень полимеризации
1700
1700
1700
1700
Пластификатор
Вид
3GO
3GO
3GO
3GO
Содержание (част. масс)
-3
8
40
40
Содержание Mg в межслойной пленке (ч/млн)
60
60
60
60
(1) Температура стеклования первого слоя (°C)
2
8
12
-12
(2) Состояние зазора
O
O
O
O
(3) Величина ΔYI
0-5 мм
2,3
1,9
1,8
5
Оценка
O
O
O
O
[0151] <b>[Таблица 5]</b>
Сравн.пр. 1
Сравн.пр. 2
Сравн.пр. 3
Сравн.пр. 4
Сравн.пр. 5
Первый слой
Поливинилацеталевая смола
Степень ацетализации
64,5
64,5
64,5
64,5
64,5
Содержание гидроксила
23
23
23
23
23
Степень ацетилирования
12,5
12,5
12,5
12,5
12,5
Средняя степень полимеризации
2300
2300
2300
2300
2300
Пластификатор
Вид
3GO
3GO
3GO
3GO
3GO
Содержание (част. масс)
60
60
60
60
60
HALS
Вид
-
Тип N-H
Тип N-H
Тип N-H
Тип N-H
-
TINUVIN 770DF
TINUVIN 770DF
HOSTAVIN N-24
TINUVIN 944FDL
Содержание (част. масс)
-
0,2
0,02
0,2
0,2
Вид
-
-
-
-
-
-
-
-
-
-
Содержание (част. масс)
-
-
-
-
-
Ингибитор окисления
Вид
BHT
BHT
BHT
BHT
BHT
Содержание (част. масс)
0,2
0,2
0,2
0,2
0,2
Вид
-
-
-
-
-
Содержание (част. масс)
-
-
-
-
-
Вид
-
-
-
-
-
Содержание (част. масс)
-
-
-
-
-
Второй и третий слои
Поливинилацеталевая смола
Степень ацетализации
69
69
69
69
69
Содержание гидроксила
30
30
30
30
30
Степень ацетилирования
1
1
1
1
1
Средняя степень полимеризации
1700
1700
1700
1700
1700
Пластификатор
Вид
3GO
3GO
3GO
3GO
3GO
Содержание (част. масс)
40
40
40
40
40
Содержание Mg в межслойной пленке (ч/млн)
60
60
60
60
60
(1) Температура стеклования первого слоя (°C)
2
2
2
2
2
(2) Состояние зазора
×
O
O
O
O
(3) Величина ΔYI
0-5 мм
1,9
74
25,4
65,1
60,1
Оценка
O
×
×
×
×
[0152] <b>[Таблица 6]</b>
Пр. 31
Пр. 32
Сравн.пр. 6
Межслойная пленка(первый слой)
Поливинилацеталевая смола
Степень ацетализации
69
69
69
Содержание гидроксила
30
30
30
Степень ацетилирования
1
1
1
Средняя степень полимеризации
1700
1700
1700
Пластификатор
Вид
3GO
3GO
3GO
Содержание (част. масс)
40
40
40
HALS
Вид
Тип N-H
Тип N-C
Тип N-H
TINUVIN 770DF
TINUVIN 765
TINUVIN 770DF
Содержание (част. масс)
0,2
0,2
0,2
Вид
-
-
-
-
-
-
Содержание (част. масс)
-
-
-
Ингибитор окисления
Вид
BHT
BHT
BHT
Содержание (част. масс)
0,2
0,2
0,2
Вид
-
-
-
Содержание (част. масс)
-
-
-
Вид
ADKSTAB 3050
ADKSTAB 3050
-
Содержание (част. масс)
0,2
0,2
-
Содержание Mg в межслойной пленке (dditi)
60
60
60
(1) Температура стеклования первого слоя (°C)
28
28
28
(2) Состояние зазора
O
O
O
(3) Величина ΔYI
0-5 мм
7,4
2
80,7
Оценка
O
O
×
ОБЪЯСНЕНИЕ СИМВОЛОВ
[0153] 1: Межслойная пленка
1a: Первая поверхность
1b: Вторая поверхность
2: Первый слой
2a: Первая поверхность
2b: Вторая поверхность
3: Второй слой
3a: Наружная поверхность
4: Третий слой
4a: Наружная поверхность
11: Ламинированное стекло
21: Первый элемент ламинированного стекла
22: Второй элемент ламинированного стекла
31: Межслойная пленка